FR 3042647 A1 20170421 FR 1559994 A 20151020 1 STRUCTURE COMPOSITE ET PROCEDE DE FABRICATION ASSOCIE DOMAINE DE L'INVENTION La présente invention concerne le domaine des structures composites et hétéro-structures. Elle concerne en particulier les structures composites pour dispositifs à ondes acoustiques. ARRIERE PLAN TECHNOLOGIQUE DE L'INVENTION Dans le domaine des dispositifs à ondes acoustiques de surface ou de volume (respectivement « SAW » pour « Surface Acoustic Wave » et « BAW » pour « Bulk Acoustic Wave » selon la terminologie anglo-saxonne), les hétéro-structures comportant une couche de tantalate de lithium (LiTa03) disposée sur un substrat de silicium, présentent un intérêt croissant : d'une part, parce qu'elles sont compatibles avec des équipements et procédés standard de la microélectronique grâce à leur substrat support en silicium, d'autre part parce qu'elles présentent des avantages techniques comme par exemple une moindre dépendance, vis-à-vis de la température, de la réponse en fréquence des dispositifs SAW comme expliqué dans l'article de K.Hashimoto, M.Kadota et al., « Recent development of temperature compensated SAW devices », IEEE Ultrason. Symp. 2011, pages 79 à 86, 2011. Les hétéro-structures LiTa03/Si peuvent par exemple être élaborées à partir de l'assemblage par collage par adhésion moléculaire de deux substrats respectivement de LiTa03 et de Si. Pour la fabrication de dispositifs à ondes acoustiques sur ces hétéro-structures, il est avantageux de pouvoir monter à une température au moins égale à 250°C, ceci pour permettre l'utilisation de matériaux et de procédés garantissant de bonnes performances des dispositifs. La tenue de l'interface de collage entre la couche de LiTa03 et le substrat support de Si est un des facteurs importants qui gèrent la bonne tenue mécanique de la structure en 3042647 2 température, notamment à des températures supérieures ou égales à 250°C. Se pose donc le problème de renforcer l'énergie de collage de l'hétéro-structure préalablement aux étapes de 5 fabrication du dispositif à ondes acoustiques, dans une gamme de température autour de 250°C, et ce malgré la différence significative de coefficient de dilatation thermique (CTE pour « Coefficient of Thermal Expansion » selon la terminologie anglo-saxonne) des deux matériaux. 10 Par ailleurs, lorsqu'une hétéro-structure comportant une très fine couche de LiTaO3 est requise (par exemple pour la fabrication de dispositifs à ondes acoustiques de volume ou dispositifs BAW), une solution est de transférer ladite couche 15 par le procédé Smart Cut®, incluant la formation d'un plan fragile enterré dans un substrat donneur de LiTaO3 par introduction d'espèces légères telles que l'hydrogène et/ou l'hélium, le collage direct de ce substrat donneur sur un substrat support en Silicium, et le détachement au niveau du 20 plan fragile enterré de manière à transférer une couche superficielle de LiTaO3 sur Si. Il est connu que la couche superficielle après transfert comprend encore des défauts et des espèces légères dans son épaisseur. Il est donc avantageux, pour guérir cette couche de réaliser un recuit 25 dans une gamme adaptée de température : pour permettre la guérison des défauts et l'évacuation des espèces légères sans endommager les qualités de la couche mince transférée ou la tenue mécanique de l'hétéro-structure. A titre d'exemple, pour une couche de LiTaO3, la gamme de températures adaptée serait 30 choisie entre 400° et 600°C. Le problème à nouveau est que les hétéro-structures LiTaO3/Si, compte tenu du très grand écart de coefficient de dilatation thermique entre les matériaux LiTaO3 et Si, ne supportent pas ces budgets thermiques élevés. 35 3042647 3 OBJET DE L'INVENTION Un objet de l'invention est donc de proposer une structure et un procédé de fabrication obviant les 5 inconvénients de l'art antérieur. Un objet de l'invention est notamment de proposer une structure composite, comprenant une couche utile disposée sur un support au niveau d'une interface, et capable de supporter des budgets thermiques suffisamment élevés pour renforcer cette interface ou guérir 10 au moins en partie la couche superficielle de ses défauts ou pour élaborer certains composants. BREVE DESCRIPTION DE L'INVENTION 15 L'invention concerne une structure composite pour dispositif à ondes acoustiques comprenant une hétéro-structure incluant : - une couche utile de matériau piézoélectrique, présentant une première et une seconde face, la première face étant disposée au niveau d'une première interface de collage sur 20 un substrat support présentant un coefficient de dilatation thermique inférieur à celui de la couche utile ; La structure composite est remarquable en ce qu'elle comprend une couche fonctionnelle dont toute une surface est disposée au niveau d'une seconde interface de collage sur la seconde 25 face de la couche utile et présentant un coefficient de dilatation thermique inférieur à celui de la couche utile. La structure composite selon l'invention supporte ainsi une température supérieure à une température limite au-delà de 30 laquelle l'hétéro-structure se dégrade ou casse en l'absence de la couche fonctionnelle. La structure composite permet ainsi d'appliquer des traitements thermiques requis pour consolider la première interface de collage de l'hétérostructure ou pour guérir la couche utile de défauts ; ces 35 traitements thermiques n'auraient pas pu être appliqués directement à l'hétéro-structure du fait de la différence importante de coefficients de dilatation thermique des matériaux de la couche utile et du substrat support. 3042647 4 Selon des caractéristiques avantageuses de l'invention, prises seules ou en combinaison : - la couche fonctionnelle a une épaisseur supérieure ou 5 égale à 10 microns ; - la couche utile est composée d'un matériau choisi dans le groupe : tantalate de lithium (LiTaO3), niobate de lithium (LiNbO3), nitrure d'aluminium (A1N), oxyde de zinc (ZnO) ; - la couche fonctionnelle est composée d'un matériau choisi 10 dans le groupe : silicium, semi-conducteurs III-V, carbure de silicium, verre, saphir ; - le substrat support est composé d'un matériau choisi dans le groupe : silicium, semi-conducteurs III-V, carbure de silicium, verre, saphir ; 15 - la couche fonctionnelle est composée du même matériau que celui du substrat support ; - l'énergie d'adhésion de la première interface de collage entre la couche utile et le substrat support de l'hétérostructure est supérieure ou égale à 1500 mJ/m2 ; 20 - l'énergie d'adhésion de la seconde interface de collage entre la couche fonctionnelle et l'hétéro-structure est inférieure à 1000 mJ/m2, pour permettre son démontage ; - la couche fonctionnelle comporte au moins une première ouverture locale permettant l'accès à au moins une 25 première partie de la seconde face de la couche utile et ladite première partie de la seconde face de la couche utile comprend des éléments métalliques formant un dispositif à ondes acoustiques, en particulier un dispositif SAW ; 30 - la couche fonctionnelle comporte au moins une première ouverture locale permettant l'accès à au moins une première partie de la seconde face de la couche utile, - le substrat support comporte au moins une seconde ouverture locale, au moins partiellement en vis-à-vis 35 avec la première ouverture locale et permettant l'accès à au moins une seconde partie de la première face de la couche utile, 3042647 5 - lesdites première et seconde parties respectivement des seconde et première faces de la couche utile comprennent des éléments métalliques formant un dispositif à ondes acoustiques, en particulier un dispositif BAW ; 5 - la couche fonctionnelle et/ou le substrat support comporte(nt) des contacts métalliques et/ou des dispositifs électroniques connectés électriquement à des éléments métalliques disposés sur la couche utile. 10 L'invention concerne en outre un procédé de fabrication d'une structure composite pour dispositif à ondes acoustiques incluant une étape de fourniture d'une hétéro-structure comprenant une couche utile de matériau piézoélectrique, présentant une première et une seconde face, la première face 15 étant disposée au niveau d'une première interface de collage sur un substrat support présentant un coefficient de dilatation thermique inférieur à celui de la couche utile ; le procédé est remarquable en ce qu'il comprend : - Une étape d'assemblage formant une seconde interface de 20 collage entre toute une surface d'une couche fonctionnelle et la seconde face de la couche utile pour former une structure composite, la couche fonctionnelle ayant un coefficient de dilatation thermique inférieur à celui de la couche utile ; 25 - Une étape de traitement thermique de la structure composite à une température supérieure à une température limite au-delà de laquelle l'hétéro-structure se dégrade ou casse en l'absence de la couche fonctionnelle. 30 Selon des caractéristiques avantageuses de l'invention, prises seules ou en combinaison : - l'étape d'assemblage comprend une étape de mise à épaisseur de la couche fonctionnelle, préalablement à l'étape de traitement thermique, pour arriver une 35 épaisseur de la couche fonctionnelle supérieure ou égale à 10 microns ; 3042647 6 - la température de l'étape de traitement thermique est supérieure ou égale à 250°C, en particulier comprise entre 250° et 600°C ; - le procédé de fabrication comprend une étape de retrait 5 de la couche fonctionnelle après l'étape de traitement thermique, par un démontage au niveau de la seconde interface de collage entre la couche fonctionnelle et la couche utile ; - le démontage est effectué par application d'une 10 contrainte mécanique au niveau de la seconde interface de collage de la structure composite ; - le procédé de fabrication comprend une étape de retrait local de la couche fonctionnelle pour permettre l'accès à une première partie de la seconde face de la couche 15 utile, et une étape de réalisation de dispositifs à ondes acoustiques comprenant des éléments métalliques sur ladite première partie ; - le procédé de fabrication comprend en outre une étape de retrait local du substrat support pour permettre l'accès 20 à une seconde partie de la première face de la couche utile, et une étape de réalisation de dispositifs à ondes acoustiques comprenant des éléments métalliques sur ladite seconde partie ; - le procédé de fabrication comprend en outre une étape de 25 réalisation de composants sur la couche fonctionnelle et/ou sur le substrat support, et/ou une étape de connexion électrique entre des éléments métalliques disposés sur la couche utile et des contacts métalliques disposés sur la couche fonctionnelle et/ou sur le 30 substrat support. BREVE DESCRIPTION DES DESSINS D'autres caractéristiques et avantages de l'invention 35 ressortiront de la description détaillée de l'invention qui va suivre en référence aux figures annexées sur lesquelles : 3042647 7 - les figures la à lc présentent une hétéro-structure et une structure composite conforme à l'invention ; - les figures 2a à 2c présentent une variante de mise en oeuvre de la structure composite ; 5 - la figure 3 présente une autre variante de mise en oeuvre de la structure composite ; - les figures 4a à 4c présentent des étapes du procédé de fabrication selon l'invention de la structure composite. 10 DESCRIPTION DETAILLEE DE L'INVENTION L'invention concerne une structure composite 9 pour dispositif à ondes acoustiques comprenant une hétéro-structure 5 (illustrée sur la figure lc). Cette dernière inclut une 15 couche utile 2 de matériau piézoélectrique, présentant une première 3 et une seconde face 4, comme illustré sur la figure la. Elle inclut également un substrat support 1 présentant un coefficient de dilatation thermique inférieur à celui de la couche utile 2. Pour former l'hétéro-structure 5, la couche 20 utile 2 est disposée selon sa première face 3 sur le substrat support 1 (figure lb). La couche utile 2 de l'hétéro-structure 5 pourra être composée d'un matériau choisi dans le groupe : tantalate de lithium (LiTa03), niobate de lithium (LiNb03), nitrure d'aluminium (A1N), oxyde de zinc (Zn0). Le substrat 25 support 1 de l'hétéro-structure 5 pourra être composé d'un matériau choisi dans le groupe : silicium, semi-conducteurs III-V, carbure de silicium, verre, saphir. L'assemblage de la couche utile 2 sur le substrat support 1 est par exemple réalisé par collage direct par adhésion moléculaire. Selon une 30 variante, une couche supplémentaire (non représentée), par exemple d'oxyde de silicium, pourra être déposée sur le substrat support 1 et/ou sur la première face 3 de la couche utile avant l'assemblage ; cette configuration pourra par exemple faciliter le collage entre la couche utile 2 et le 35 substrat support 1. Une hétéro-structure 5 comportant une couche utile 2 en matériau piézoélectrique présente un intérêt croissant dans le domaine des dispositifs à ondes acoustiques, notamment 3042647 8 utilisés pour les applications de téléphonie mobile et communications radio-fréquences. Pour fabriquer des dispositifs à ondes acoustiques sur une hétéro-structure 5, plusieurs étapes sont nécessaires, parmi lesquelles des dépôts 5 de couches isolantes et conductrices, des gravures humides ou sèches, des traitements thermiques (dans la gamme 150-250°C) La demanderesse a remarqué qu'une bonne consolidation de l'interface de collage entre la couche utile 2 et le substrat support 1 favorisait la tenue de l'hétéro-structure 5 au cours 10 des étapes d'élaboration des dispositifs, notamment les étapes de traitement thermique. La structure composite 9 selon l'invention a donc notamment pour objet de permettre le renforcement de l'énergie de collage de l'interface entre la couche utile 2 et le substrat support 1 (dite première 15 interface de collage) de l'hétéro-structure 5, en vue des étapes subséquentes d'élaboration de dispositifs. La structure composite 9 selon l'invention comprend ainsi une couche fonctionnelle 6, présentant deux faces 7 et 8 (figure lb). Cette couche 6 est assemblée sur la seconde face 20 4 de la couche utile 2, de sorte que toute la surface de l'une de ses faces 7,8 (en l'occurrence la face 7, sur la figure lc) soit disposée sur la seconde face 4 de la couche utile 2 (au niveau d'une seconde interface de collage). La couche fonctionnelle 6 présente par ailleurs un coefficient de 25 dilatation thermique inférieur à celui de la couche utile 2. La couche fonctionnelle 6 pourra être composée d'un matériau choisi dans le groupe : silicium, semi-conducteurs III-V, carbure de silicium, verre, saphir. Avantageusement, la couche fonctionnelle 6 pourra être composée du même matériau que le 30 substrat support 1. Selon une variante, une couche intermédiaire (non représentée) pourra être présente entre la couche fonctionnelle 6 et la couche utile 2, par exemple en oxyde de silicium, en nitrure de silicium, etc. La couche intermédiaire pourra avoir été déposée, sur la seconde face 4 35 de la couche utile 2 et/ou sur la face 7 de la couche fonctionnelle 6 avant assemblage. La structure composite 9 selon l'invention est compatible avec une température de traitement thermique 3042647 9 supérieure à une température limite au-delà de laquelle l'hétéro-structure 5 se dégrade ou casse en l'absence de la couche fonctionnelle 6. En effet, du fait de la forte différence de coefficient de dilatation thermique (CTE pour 5 « Coefficient of thermal expansion ») entre le matériau piézoélectrique formant la couche utile 2 et le matériau formant le substrat support 1, l'hétéro-structure 5 va se dégrader (fissuration ou casse du substrat support 1, décollement de la couche utile 2 au niveau de sa première face 10 3, dislocation ou déformation de la couche utile 2) si elle est soumise à une température supérieure à une température limite ; cette température limite est liée à la différence de CTE entre la couche utile 2 et le substrat support 1 et aux épaisseurs respectives de la couche utile 2 et du substrat 15 support 1. A titre d'exemple, pour une hétéro-structure 5 composée d'une couche utile 2 en LiTaO3 d'une épaisseur de 10 microns et d'un substrat support 1 en Si d'une épaisseur de 625 microns, la température limite est de l'ordre de 150°C. La structure composite 9 selon l'invention autorise l'application 20 d'une température supérieure à cette température limite. Par exemple, l'ajout d'une couche fonctionnelle 6 en Si d'une épaisseur de 200 microns sur l'exemple d'hétéro-structure 5 précité autorise l'application d'un traitement thermique dans la gamme 200-400°C. Un traitement thermique dans cette gamme 25 de température est avantageux pour la consolidation de la première interface de collage entre la couche utile 2 et le substrat support 1 de l'hétéro-structure 5 et permet d'atteindre des énergies de collage plus élevées qu'un traitement inférieur à 150°C. 30 Une hétéro-structure 5 comportant une couche utile 2 très fine en matériau piézoélectrique peut également présenter un intérêt dans le domaine des dispositifs à ondes acoustiques, notamment des dispositifs BAW. Une solution pour 35 fabriquer une telle hétéro-structure est de transférer ladite couche utile 2 par le procédé Smart Cut®, incluant la formation d'un plan fragile enterré dans un substrat donneur de matériau piézoélectrique par introduction d'espèces légères 3042647 10 telles que l'hydrogène ou l'hélium, le collage direct de ce substrat donneur sur un substrat support 1 en silicium, et le détachement au niveau du plan fragile enterré de manière à transférer une couche superficielle de matériau 5 piézoélectrique sur Si. Il est connu que la couche superficielle après transfert comprend encore des défauts et des espèces légères dans son épaisseur, qui peuvent notamment dégrader ses caractéristiques piézoélectriques. Il est donc important, pour guérir cette couche, d'appliquer un traitement 10 thermique dans une gamme adaptée de température : pour permettre la guérison d'au moins une partie des défauts et l'évacuation des espèces légères, mais sans endommager les qualités de la couche mince transférée ou la tenue mécanique de l'hétéro-structure 5. A titre d'exemple, pour une couche de 15 LiTaO3, la gamme de températures adaptée serait choisie entre 400° et 600°C, soit en-dessous de la température de Curie du matériau. La structure composite 9 selon l'invention a également pour objet de permettre l'application d'un recuit de guérison 20 à la couche utile 2 de l'hétéro-structure 5, afin de restaurer ses caractéristiques piézoélectriques. A titre d'exemple, pour une hétéro-structure 5 composée d'une couche utile 2 en LiTaO3 d'une épaisseur de 0,5 micron et d'un substrat support 1 en Si d'une épaisseur de 625 microns, la température limite est de 25 l'ordre de 400°C. La structure composite 9 selon l'invention autorise l'application d'une température supérieure à cette température limite. Par exemple, l'ajout d'une couche fonctionnelle 6 en Si d'une épaisseur de 50-100 microns sur l'hétéro-structure 5 précitée autorise l'application d'un 30 traitement thermique dans la gamme 500-600°C. Avantageusement, et compte tenu des différences importantes de CTE entre la couche utile 2 et le substrat support 1 (et la couche fonctionnelle 6), la couche 35 fonctionnelle 6 aura une épaisseur supérieure ou égale à 10 microns. Préférentiellement, la couche fonctionnelle 6 aura même une épaisseur supérieure ou égale à 50 microns. 3042647 11 Selon une première variante de mise en oeuvre de la structure composite 9 conforme à l'invention, la couche fonctionnelle 6 est retirée après l'application, à la structure composite 9, du traitement thermique destiné à 5 consolider la première interface de collage de l'hétérostructure 5 et/ou à guérir tout ou partie des défauts dans la couche utile 2. L'énergie d'adhésion de la seconde interface de collage entre la couche fonctionnelle 6 et la seconde face 4 de la couche utile 2 de l'hétéro-structure 5 sera choisie 10 inférieure à 1000 mJ/m2, pour permettre le démontage de la couche fonctionnelle 6. Le terme démontage est ici utilisé pour traduire la séparation entre la couche fonctionnelle 6 et l'hétéro-structure 5 au niveau de la seconde interface de collage. 15 La présente invention permet ainsi l'obtention d'une hétéro-structure 5 dont la tenue mécanique (interface de collage consolidée) et les caractéristiques électriques (défauts de la couche utile totalement ou partiellement guéris) sont compatibles avec l'élaboration subséquente des 20 dispositifs à onde acoustiques sur la couche utile 2. En particulier, l'énergie d'adhésion entre la couche utile 2 et le substrat support 1 de l'hétéro-structure 5 est supérieure ou égale à 1500 mJ/m2. 25 Selon une deuxième variante de mise en oeuvre de la structure composite 9 conforme à l'invention, et comme représenté sur la figure 2a, une ou plusieurs première(s) ouverture(s) locale(s) 10 est(sont) aménagée(s) dans la couche fonctionnelle 6 de la structure composite 9, permettant 30 l'accès à au moins une première partie 11 de la seconde face 4 de la couche utile 2. Il est ainsi possible d'élaborer des composants sur la couche utile 2, au niveau de la au moins une première partie 11. La première partie 11 de la seconde face 4 de la couche utile comprend notamment des éléments métalliques 35 12 formant un dispositif à ondes acoustiques, en particulier un dispositif SAW (figure 2b). Les éléments métalliques 12 pourront par exemple consister en des électrodes interdigitées et des plots de contacts associés. 3042647 12 La structure composite 9 selon cette deuxième variante peut procurer une tenue mécanique plus avantageuse que l'hétéro-structure 5 seule : elle pourra en particulier être compatible avec des traitements thermiques plus élevés par 5 rapport à une hétéro-structure 9 dépourvue de couche fonctionnelle 6, pendant la fabrication du dispositif à ondes acoustiques. Selon un mode optionnel de cette deuxième variante, la couche fonctionnelle 6 comporte des contacts métalliques 13 10 et/ou des dispositifs électroniques 14 connectés électriquement à certains éléments métalliques 12 disposés sur la couche utile 2. La structure composite 9 permet dans ce mode de mise en oeuvre de déporter les plots de contact des dispositifs SAW présents sur la couche utile 2, sur la face 8 15 de la couche fonctionnelle 6 ; cette configuration peut être intéressante notamment pour faciliter des interconnexions verticales et un assemblage avec un capot 15 (« wafer level packaging », illustré sur la figure 2c). La structure composite 9 permet en outre de réaliser une co-intégration de 20 composants, certains 12 élaborés sur un matériau piézoélectrique (la couche utile 2), d'autres 14 élaborés sur la couche fonctionnelle 6 (par exemple une couche semiconductrice de type silicium). 25 Selon une troisième variante de mise en oeuvre de la structure composite 9 conforme à l'invention, et comme représenté sur la figure 3, le substrat support 1 comporte lui-aussi une (ou plusieurs) seconde ouverture locale 16 permettant l'accès à au moins une seconde partie 17 de la 30 première face 3 de la couche utile 2. La seconde ouverture locale 16 sera au moins partiellement en vis-à-vis avec une première ouverture locale 10 aménagée dans la couche fonctionnelle 6 ; la première ouverture locale 10 permet l'accès à au moins une première partie 11 de la seconde face 4 35 de la couche utile 2. Les première 11 et seconde 17 parties respectivement des seconde 4 et première 3 faces de la couche utile 2 comprennent des éléments métalliques formant un dispositif à ondes acoustiques, par exemple un dispositif BAW. 3042647 13 La couche fonctionnelle 6 et/ou le substrat support 1 comporte(nt) des contacts métalliques 13,20 et/ou des dispositifs électroniques 14 connectés électriquement à certains éléments métalliques 12,18 disposés sur les première 5 11 et seconde 17 parties de la couche utile 2. Comme illustré sur la figure 3, des éléments métalliques 18 disposés sur la seconde partie 17 de la couche utile 2 pourront être connectés à des plots de contact 20 de la couche fonctionnelle 6 à l'aide de vias conductrices traversantes 19. 10 L'invention concerne également un procédé de fabrication d'une structure composite 9 pour dispositif à ondes acoustiques. Le procédé inclut une étape de fourniture d'une hétéro-structure 5 comprenant une couche utile 2 de 15 matériau piézoélectrique, présentant une première face 3 et une seconde face 4 (figure 4a). La première face 3 est disposée sur un substrat support 1 présentant un coefficient de dilatation thermique inférieur à celui de la couche utile 2. Le procédé comprend en outre une étape d'assemblage de 20 toute la surface d'une face 7 d'une couche fonctionnelle 6 (figure 4a) sur la seconde face 4 de la couche utile 2 pour former la structure composite 9 (figure 4b), la couche fonctionnelle 6 ayant un coefficient de dilatation thermique inférieur à celui de la couche utile 2. Cette étape 25 d'assemblage pourra consister en un collage direct par adhésion moléculaire. Les surfaces à assembler respectivement de la couche fonctionnelle 6 et de la couche utile 2 pourront avantageusement subir une séquence de nettoyages permettant de les préparer en vue d'un collage direct. Par exemple, un 30 nettoyage chimique à base d'ozone puis de RCA pourra être appliqué ainsi qu'un traitement plasma 02 ou N2 d'activation de surface. Optionnellement, une couche intermédiaire pourra être déposée sur la face 7 de la couche fonctionnelle 6 et/ou sur la face 4 de la couche utile 2, par exemple une couche 35 d'oxyde de silicium ou de nitrure de silicium. Le procédé selon l'invention comprend également une étape de traitement thermique de la structure composite 9 à une température supérieure à une température limite au-delà de 3042647 14 laquelle l'hétéro-structure 5 se dégrade ou casse en l'absence de la couche fonctionnelle 6. En effet, du fait de la forte différence de coefficient de dilatation thermique (CTE pour « Coefficient of thermal expansion ») entre le matériau 5 piézoélectriques formant la couche utile 2 et le matériau formant le substrat support 1, l'hétéro-structure 5 va se dégrader (fissuration ou casse du substrat support 1, décollement de la couche utile 2 au niveau de sa première face 3, dislocation ou déformation de la couche utile 2) quand on 10 lui applique une température supérieure à une température limite ; cette température limite est liée à la différence de CTE entre couche utile 2 et substrat support 1 et aux natures et épaisseurs respectives de la couche utile 2 et du substrat support 1. 15 Il est important que toute la surface de la face 7 de la couche fonctionnelle 6 soit assemblée sur la seconde face 4 de la couche utile 2, de manière à contrôler uniformément la dilatation différentielle entre la couche fonctionnelle 6 et la couche utile 2 et à procurer la meilleure tenue mécanique à 20 la structure composite pendant le traitement thermique ultérieur. Un collage local de la couche fonctionnelle 6 sur la couche utile 2 serait moins favorable à la tenue mécanique de la structure composite 9 à des températures supérieures à la température limite que supporte l'hétéro-structure 5. Lors 25 de l'étape de traitement thermique, la structure composite 9 sera ainsi compatible avec une température supérieure ou égale à 250°C, en particulier comprise entre 250° et 600°C, selon les matériaux et les épaisseurs respectifs des couches fonctionnelle 6, utile 2 et du substrat support 1. 30 Selon une variante, le procédé conforme à l'invention comprend une étape de mise à épaisseur de la couche fonctionnelle 6 (figure 4c), préalablement à l'étape de traitement thermique, pour arriver à une épaisseur de la 35 couche fonctionnelle 6 supérieure ou égale à une épaisseur seuil. Avantageusement cette épaisseur seuil sera choisie supérieure ou égale à 10 microns. Préférentiellement, la 3042647 15 couche fonctionnelle 6 aura même une épaisseur supérieure ou égale à 50 microns. L'étape de mise à épaisseur peut consister en un amincissement mécanique, mécano-chimique et/ou chimique. 5 Selon une première variante de mise en oeuvre, le procédé selon l'invention peut comprendre une étape de retrait de la couche fonctionnelle 6 après l'étape de traitement thermique, par un démontage au niveau d'une interface de 10 collage de la structure composite 9, entre la couche fonctionnelle 6 et la couche utile 2 (dite seconde interface de collage). L'étape d'assemblage du procédé entre la couche fonctionnelle 6 et la couche utile 2 aura été réalisée de sorte que la seconde interface de collage puisse être 15 ultérieurement démontée ; en particulier, elle aura été réalisée de sorte que l'énergie de collage à cette interface soit inférieure à 1000mJ/m2. A titre d'exemple, l'étape d'assemblage pourra consister en un collage oxyde/oxyde, la face 7 de la couche fonctionnelle 6 et la face 4 de la couche 20 utile 2 étant munies d'une couche d'oxyde de silicium. La rugosité de surface des couches d'oxyde sera choisie dans la gamme de 0,1 à 0,5nm RMS, de manière à obtenir une énergie de collage inférieure à 1000mJ/m2, par exemple de l'ordre de 500mJ/m2. 25 Le démontage, après l'étape de traitement thermique, pourra par exemple être effectué par application d'une contrainte mécanique au niveau de la seconde interface de collage de la structure composite 9, c'est-à-dire au niveau de l'interface entre la couche fonctionnelle 9 et la couche utile 30 2. A la suite de cette étape de retrait de la couche fonctionnelle 9, on obtient l'hétéro-structure 5 avec une interface de collage consolidée, compatible avec les étapes subséquentes de fabrication d'un dispositif à ondes 35 acoustiques. De manière alternative, le retrait total de la couche fonctionnelle 6 peut être réalisé grâce à des techniques d'amincissement mécanique, mécano-chimique ou chimique. 3042647 16 Selon une deuxième variante de mise en oeuvre, le procédé selon l'invention comprend une étape de retrait local de la couche fonctionnelle 6 pour permettre l'accès à au moins 5 une première partie 11 de la seconde face 4 de la couche utile 2. Cette étape de retrait local peut consister en une gravure chimique humide ou sèche au niveau de zones définies par exemple par des techniques de photolithographie. A titre d'exemple, on pourra réaliser un retrait local sur une 10 pluralité de zones permettant l'accès à un pourcentage (taux d'ouverture) de la seconde face 4 de la couche utile 2 ; le taux d'ouverture pourra être compris entre quelques % et REVENDICATIONS1. Structure composite (9) pour dispositif à ondes acoustiques comprenant une hétéro-structure (5) incluant : une couche utile (2) de matériau piézoélectrique, présentant une première (3) et une seconde (4) face, la première face (3) étant disposée au niveau d'une première interface de collage sur un substrat support (1) présentant un coefficient de dilatation thermique inférieur à celui de la couche utile (2), la structure composite (9) étant caractérisée en ce qu'elle comprend une couche fonctionnelle (2) dont toute une surface est disposée au niveau d'une seconde interface de collage sur la seconde face (4) de la couche utile (2) et présentant un coefficient de dilatation thermique inférieur à celui de la couche utile (2). 2. Structure composite (9) pour dispositif à ondes acoustiques selon la revendication précédente, dans laquelle la couche fonctionnelle (6) a une épaisseur supérieure ou égale à 10 microns. 3. Structure composite (9) pour dispositif à ondes acoustiques selon l'une des revendications précédentes, dans laquelle la couche utile (2) est composée d'un matériau choisi dans le groupe : tantalate de lithium (LiTa03), niobate de lithium (LiNb03), nitrure d'aluminium (A1N), oxyde de zinc (Zn0). 4. Structure composite (9) pour dispositif à ondes acoustiques selon l'une des revendications précédentes, dans laquelle la couche fonctionnelle (6) est composée d'un matériau choisi dans le groupe : silicium, semi-conducteurs III-V, carbure de silicium, verre, saphir. 5. Structure composite (9) pour dispositif à ondes acoustiques selon l'une des revendications précédentes, dans laquelle le substrat support (1) est composé d'un matériau choisi dans 3042647 23 le groupe : silicium, semi-conducteurs III-V, carbure de silicium, verre, saphir. 6. Structure composite (9) pour dispositif à ondes acoustiques 5 selon l'une des revendications précédentes, dans laquelle la couche fonctionnelle (6) est composée du même matériau que celui du substrat support (1). 7. Structure composite (9) pour dispositif à ondes acoustiques 10 selon l'une des revendications précédentes, dans laquelle l'énergie d'adhésion de la première interface de collage entre la couche utile (2) et le substrat support (1) de l'hétéro-structure (5) est supérieure ou égale à 1500 mJ/m2. 15 8. Structure composite (9) pour dispositif à ondes acoustiques selon l'une des revendications précédentes, dans laquelle l'énergie d'adhésion de la seconde interface de collage entre la couche fonctionnelle (6) et l'hétéro-structure (5) est inférieure à 1000 mJ/m2, pour permettre son démontage. 20 9. Structure composite (9) pour dispositif à ondes acoustiques selon l'une des revendications 1 à 7, dans laquelle la couche fonctionnelle (6) comporte au moins une première ouverture locale (10) permettant l'accès à au moins une 25 première partie (11) de la seconde face (4) de la couche utile (2) et dans laquelle ladite première partie (11) de la seconde face (4) de la couche utile (2) comprend des éléments métalliques (12) formant un dispositif à ondes acoustiques, en particulier un dispositif SAW. 30 10. Structure composite (9) pour dispositif à ondes acoustiques selon l'une des revendications 1 à 7, dans laquelle : - la couche fonctionnelle (2) comporte au moins une 35 première ouverture locale (10) permettant l'accès à au moins une première partie (11) de la seconde face (4) de la couche utile (2), 3042647 24 - le substrat support (1) comporte au moins une seconde ouverture locale (16), au moins partiellement en vis-à-vis avec la première ouverture locale (10) et permettant l'accès à au moins une seconde partie (17) de la première 5 face (3) de la couche utile (2), - lesdites première (11) et seconde (17) parties respectivement des seconde (4) et première (3) faces de la couche utile (2) comprennent des éléments métalliques (12,18) formant un dispositif à ondes acoustiques, en 10 particulier un dispositif BAW. 11. Structure composite (9) pour dispositif à ondes acoustiques selon l'une des deux revendications précédentes, dans laquelle la couche fonctionnelle (6) et/ou le substrat 15 support (1) comporte(nt) des contacts métalliques (13) et/ou des dispositifs électroniques (14) connectés électriquement à des éléments métalliques (12,18) disposés sur la couche utile. 20 12. Procédé de fabrication d'une structure composite (9) pour dispositif à ondes acoustiques incluant une étape de fourniture d'une hétéro-structure (5) comprenant une couche utile (2) de matériau piézoélectrique, présentant une première (3) et une seconde (4) face, la première face (3) 25 étant disposée au niveau d'une première interface de collage sur un substrat support (1) présentant un coefficient de dilatation thermique inférieur à celui de la couche utile (2), le procédé étant caractérisé en ce qu'il comprend : - Une étape d'assemblage formant une seconde interface 30 de collage entre toute une surface d'une couche fonctionnelle (6) et la seconde face (4) de la couche utile (2) pour former une structure composite (9) , la couche fonctionnelle (6) ayant un coefficient de dilatation thermique inférieur à 35 celui de la couche utile (2) ; - Une étape de traitement thermique de la structure composite (9) à une température supérieure à une température limite au-delà de laquelle l'hétéro- 3042647 25 structure (5) se dégrade ou casse en l'absence de la couche fonctionnelle (6). 13. Procédé de fabrication d'une structure composite (9) pour 5 dispositif à ondes acoustiques selon la revendication précédente, dans lequel l'étape d'assemblage comprend une étape de mise à épaisseur de la couche fonctionnelle (6), préalablement à l'étape de traitement thermique, pour arriver une épaisseur de la couche fonctionnelle (6) 10 supérieure ou égale à 10 microns. 14. Procédé de fabrication d'une structure composite (9) pour dispositif à ondes acoustiques selon la revendication précédente, dans lequel la température de l'étape de 15 traitement thermique est supérieure ou égale à 250°C, en particulier comprise entre 250° et 600°C. 15. Procédé de fabrication d'une structure composite (9) pour dispositif à ondes acoustiques selon l'une des trois 20 revendications précédentes, comprenant une étape de retrait de la couche fonctionnelle (6) après l'étape de traitement thermique, par un démontage au niveau de la seconde interface de collage entre la couche fonctionnelle (9) et la couche utile (2). 25 16. Procédé de fabrication d'une structure composite (9) pour dispositif à ondes acoustiques selon la revendication précédente, dans lequel le démontage est effectué par application d'une contrainte mécanique au niveau de la 30 seconde interface de collage de la structure composite (9). 17. Procédé de fabrication d'une structure composite (9) pour dispositif à ondes acoustiques selon l'une des revendications 12 à 14, comprenant une étape de retrait 35 local de la couche fonctionnelle (9) pour permettre l'accès à une première partie (11) de la seconde face (4) de la couche utile (2), et une étape de réalisation de dispositifs 3042647 26 à ondes acoustiques comprenant des éléments métalliques (12) sur ladite première partie (11). 18. Procédé de fabrication d'une structure composite (9) pour 5 dispositif à ondes acoustiques selon la revendication précédente, comprenant en outre une étape de retrait local du substrat support (1) pour permettre l'accès à une seconde partie (17) de la première face (3) de la couche utile (2), et une étape de réalisation de dispositifs à ondes 10 acoustiques comprenant des éléments métalliques (18) sur ladite seconde partie (17). 19. Procédé de fabrication d'une structure composite (9) pour dispositif à ondes acoustiques selon l'une des deux 15 revendications précédentes, comprenant en outre une étape de réalisation de composants (14) sur la couche fonctionnelle (6) et/ou sur le substrat support (1), et/ou une étape de connexion électrique entre des éléments métalliques (12,18) disposés sur la couche utile (2) et des contacts métalliques 20 (13,20) disposés sur la couche fonctionnelle (6) et/ou sur le substrat support (1).